(57)【要約】【課題】  簡単な構造の装置と操作により、簡便に面ファスナーの係合剥離強度を判定できる測定方法を提供すること。【解決手段】  水平面および水平面と所定の角度をなす傾斜面からなる基台と、該基台に第１の面ファスナー部材を傾斜面に固定するための固定部材を備えてなる面ファスナー部材の測定装置であって、第１の面ファスナー部材を傾斜面に固定し、該第１の面ファスナー部材に第２の面ファスナー部材を係合し、該第２の面ファスナー部材上に第１の荷重をかけ、さらに第２の荷重を傾斜面上に載置し、第２の面ファスナー部材および第２の荷重を連結するよう構成した面ファスナー部材の測定装置。【選択図】  図２
2006055362.tif 000002
【特許請求の範囲】
【請求項１】
水平面および水平面と所定の角度をなす傾斜面からなる基台と、該基台に第１の面ファスナー部材を傾斜面に固定するための固定部材を備えてなる面ファスナー部材の測定装置であって、第１の面ファスナー部材を傾斜面に固定し、該第１の面ファスナー部材に第２の面ファスナー部材を係合し、該第２の面ファスナー部材上に第１の荷重をかけ、さらに第２の荷重を傾斜面上に載置し、第２の面ファスナー部材および第２の荷重を連結するよう構成した面ファスナー部材の測定装置。
【請求項２】
第１の面ファスナー部材がループ面ファスナーであり、第２の面ファスナー部材がフック面ファスナーである請求項１記載の面ファスナー部材の測定装置。
【請求項３】
第１の面ファスナー部材がフック面ファスナーであり、第２の面ファスナー部材がループ面ファスナーである請求項１記載の面ファスナー部材の測定装置。
【請求項４】
請求項１記載の測定装置を使用する面ファスナー部材の係合力測定方法であって、第１の面ファスナー部材を傾斜面に固定し、該第１の面ファスナー部材に第２の面ファスナー部材を係合し、該第２の面ファスナー部材上に第１の荷重をかけ、さらに第２の荷重を傾斜面上に載置し、第１の荷重が第２の面ファスナー部材から移動しない状態で第２の面ファスナー部材および第２の荷重を連結して両面ファスナー部材の係合部に負荷をかけることを特徴とする面ファスナー部材の係合力測定方法。
【請求項５】
請求項１記載の測定装置を使用し、かつ面ファスナー部材のいずれかが基材とループ面ファスナー用不織布との積層体である面ファスナー部材の剥離強度測定方法であって、第１の面ファスナー部材を傾斜面に固定し、該第１の面ファスナー部材に第２の面ファスナー部材を係合し、該第２の面ファスナー部材上に第１の荷重をかけ、さらに第２の荷重を傾斜面上に載置し、第１の荷重が第２の面ファスナー部材から移動しない状態で第２の面ファスナー部材および第２の荷重を連結し、第２の荷重を所定時間かけた後荷重を外し、面ファスナーを剥離させることを特徴とする面ファスナー部材の剥離強度測定方法。
【発明の詳細な説明】
【技術分野】
【０００１】
本発明は、面ファスナー部材の測定装置に関し、さらに詳しくは簡易な方法で実用性に優れた面ファスナーの測定方法に関する。
【背景技術】
【０００２】
フック状係合素子を有するフック面ファスナーとループ状係合素子を有するループ面ファスナーは、多くの分野で広く使用されている。使用分野の拡大に応じて、各種の面ファスナーが製造されており、それらの製造管理、品質管理も大きな問題となりつつある。
面ファスナーの重要な性能の一つとして係合力が挙げられ、その測定方法はＪＩＳ  Ｌ３４１６（以下、単にＪＩＳ法と称する場合がある）により規定されている。ＪＩＳ法は厳密正確な測定方法であり、基本的測定方法として重要である。
【０００３】
しかし上述したように、各種面ファスナーが製造使用される状況では、面ファスナーの係合力の測定が多くの場面、すなわち面ファスナー製造工程、中間加工、使用などの段階で行われており、品質管理の目的からより簡易な測定装置が求められている。
【０００４】
【非特許文献１】ＪＩＳ  Ｌ３４１６：２０００「面ファスナ」，財団法人日本規格協会，平成１２年８月３１日
【発明の開示】
【発明が解決しようとする課題】
【０００５】
本発明の目的は、簡易な方法で実用性に優れた面ファスナーの測定装置および該装置を用いた測定方法を提供することにある。
【課題を解決するための手段】
【０００６】
すなわち本発明は、水平面および水平面と所定の角度をなす傾斜面からなる基台と、該基台に第１の面ファスナー部材を傾斜面に固定するための固定部材を備えてなる面ファスナー部材の測定装置であって、第１の面ファスナー部材を傾斜面に固定し、該第１の面ファスナー部材に第２の面ファスナー部材を係合し、該第２の面ファスナー部材上に第１の荷重をかけ、さらに第２の荷重を傾斜面上に載置し、第２の面ファスナーおよび第２の荷重を連結するよう構成した面ファスナー部材の測定装置である。
【発明の効果】
【０００７】
本発明により、面ファスナーの係合力が規定の範囲にあるか否かが、測定者の操作によるバラツキのない簡単な方法で判定でき、製造工程における管理および面ファスナー使用者における面ファスナー性能の確認、管理などを効率的に行うことができる。
【発明を実施するための最良の形態】
【０００８】
本発明で使用する第１の面ファスナー部材と第２の面ファスナー部材は、互いに係合する素子を有する面ファスナーであれば特に制限なく使用できる。その例は、フック状係合素子を有するフック面ファスナーと、ループ状係合素子を有するループ面ファスナーの組み合わせである。
フック面ファスナーとしては、編織製により基布にかぎ状、キノコ型などのフック状係合素子を立設したものや、ポリエチレン、ポリプロピレン等のポリオレフィン、ポリエステルなどの合成樹脂から成形された基板上にかぎ状、キノコ型、矢じり型、テーブル型などのフック状係合素子を立設したものが挙げられる。
【０００９】
一方、ループ面ファスナーとしては編織製により基布にループ状係合素子を立設したもの、不織布、起毛処理不織布、網状布帛などで、上記フック面ファスナーと係合するものであれば、特に制限はない。
特に近年は、肌着や使い捨ておむつの係合部材として面ファスナーが多用されるようになり、これら用途にはループ面ファスナーとして、ループ面ファスナー用の不織布と基材不織布の積層体が使用され、フック面ファスナーとして薄い樹脂成形フック面ファスナーが使用される場合がある。
かかる組み合わせの面ファスナーにおいては、ループ面ファスナー用の不織布の耐久性およびループ面ファスナー用の不織布と基材との接着剥離の性能（層間剥離強度）が問題となる場合がある。フック面ファスナーにおいては、フック状係合素子の耐久性が問題となる。
これらの問題を簡単な測定方法で評価できれば、製造工程の管理や品質管理に極めて有用であり、本発明はかかる課題を解決するものである。
【００１０】
以下、図面により本発明を詳細に説明する。
図１は、本発明の測定装置の構造の一例を示す模式図であり、傾斜面の方向から見た平面図である。図２は、図１のＸ−Ｘ線における断面図である。以下、図１と図２を用いて本発明を説明する。
水平面１に対して所定の角度αを有する傾斜面２に、第１の面ファスナー部材３（図１においてはループ面ファスナー）を配置し、該面ファスナー３が傾斜面を滑らないように、上端を傾斜面２と適当な固定部材４、例えばクリップで固定する。固定された第１の面ファスナー部材の上にそれより小面積の第２の面ファスナー部材５（図１においてはフック面ファスナー）を係合する。次いで、第２の面ファスナー５の上に第１の荷重６をかける。第１の荷重は第２の面ファスナーと同面積またはわずかに大きい面積で接触し、第２の面ファスナー全体に荷重がかかる状態とすることが好ましい。図１では、第２の面ファスナー部材は第１の荷重６の下にあり、目視できない。なお、第１の荷重の重心が第２の面ファスナーの中心に位置するように配置することがより好ましい。
【００１１】
第２の面ファスナー部材と第１の荷重との接触面の抵抗が小さい場合は、滑りやすく正確な測定ができないことがある。その場合には、第１の荷重が第２の面ファスナー部材上を移動しない状態にするためのストッパー７を設けることが望ましい。次に、第２の荷重８を第２の面ファスナー部材と連結する。第２の面ファスナーには、第２の荷重と連結しやすいように第２の荷重に付けられた鉤状のフックを通す穴を設けてもよい。以上の構成をとることにより、面ファスナーの係合に対して、垂直方向の荷重とともに平行方向の引張力がかかり、面ファスナーの係合力の評価をすることができる。
なお、傾斜角度、面ファスナー部材の面積、第１の荷重および第２の荷重の重さは、測定の目的に応じて任意に設定することができるが、傾斜角度（α）は３０〜６０度の範囲内が好ましく、荷重は第１荷重、第２荷重とも１〜５Ｋｇの範囲内が好ましい。
【００１２】
以下、本発明を実施例により説明するが、本発明はこれら実施例によって何ら制限を受けるものではない。実施例１および実施例２で示した評価方法は、第１の面ファスナー部材と第２の面ファスナー部材の９０度および１８０度方向の係合強力と、第１の面ファスナーの層間剥離強度との比較を簡単に評価する方法である。
実施例３に示した評価方法は、第１の面ファスナーと第２の面ファスナーのせん断方向における係合強力を簡易に測定する方法である。
【００１３】
参考例１
ループ面ファスナー不織布（クラレ社製、基材となる不織布にカードウェブを積層し、熱圧着した積層不織布）とフック面ファスナー（住友３Ｍ社製、ＣＳ６００  １６００ＤＨ）の係合力をＪＩＳ法にて測定したところ、９０度剥離係合強度が６００ｇ／２５ｍｍ以上、せん断係合強度が１．５Ｋｇ／２４ｍｍ×２５ｍｍ以上の係合強度を有し、９０°の積層剥離強力が８００ｇ／２５ｍｍ以上であった。
【実施例１】
【００１４】
参考例１で用いたループ面ファスナー不織布を水平面に対して４５度の角度を有する傾斜面（基台）に配置した。傾斜面で面ファスナー不織布が滑り落ちないように、表面がバックスキン様の市販のマウスパッド（コクヨ社製、２０ｃｍ×２５ｃｍ）を置き、樹脂板、マウスパッド、ループ面ファスナー不織布の３枚を重ね合せて上端を市販のクリップで固定した。次にフック面ファスナー（２５ｍｍ巾×９５ｍｍのスパンボンド不織布に２４ｍｍ×２５ｍｍの成形フック面ファスナーを接着貼付したもの）を載置し、２ｋｇの鉄製の荷重（７５ｍｍ×７５ｍｍ×４０ｍｍ）を重心がフック面ファスナーの中心上となるように置いた。この荷重は傾斜面上に設けられたストッパーで固定した。荷重の位置はストッパーで決められるので、ファスナーを載置する位置は、予め決めておくのが良い。係合個所とは反対側のスパンボンド不織布にあけた穴に、１．５ｋｇの鉄製の荷重（φ５０ｍｍ×１００ｍｍ）が付けられたフックを通し、フック面ファスナーと荷重を連結した。１０秒静置後に連結した１．５ｋｇの荷重を外し、次いで２ｋｇの荷重を外した。このようにして、係合させた面ファスナーを１．５ｋｇの荷重を掛けていない方向から剥離させた。
係合剥離は不織布ループ面ファスナーとフック面ファスナーの間のみで生じ、ループ面ファスナー不織布の層間剥離強度が係合強力以上であることが判定できた。
【実施例２】
【００１５】
実施例１と同様の構成の積層不織布からなり、ＪＩＳ法による９０度の層間剥離強力が４００ｇ／２５ｍｍ以下のループ面ファスナー不織布を用意し、本発明の測定装置を用い実施例１と同様に判定した。その結果、係合剥離は生じず、ループ面ファスナー不織布の積層部からの剥離が生じ、ループ面ファスナー不織布の層間剥離強度が係合強力以下であることが判定できた。
【実施例３】
【００１６】
フック面ファスナーのせん断方向の係合剥離強力を測定するために、本発明の測定装置を用い以下の要領で測定した。測定にはフック面ファスナー（クラレ社製、Ａ０１７０５、織製、有効巾２１ｍｍ）を第２の面ファスナーとし、ループ面ファスナー（クラレ社製、Ｂ１０５１０、織製起毛品）を第１の面ファスナーとした。実施例１と同様にして、所定の手順により、面ファスナーを係合させた。第１のループ面ファスナーと係合するフック面ファスナーは長さ１０ｍｍ×幅２５ｍｍとした。第２の荷重を付けたまま、第１の荷重を外し、第２の荷重により、フック面ファスナーにせん断方向の力が掛かるようにした。
第２の荷重が１．５Ｋｇの場合は、フック面ファスナーが係合個所からずり落ちることはなかった。
次に第２の荷重に１００ｇの荷重を順次加えていき所定の動作を繰り返したところ、第２の荷重が１．７ｋｇの時点でフック面ファスナーが係合個所からずり落ちはじめた。
傾斜面の傾斜角が４５度であり、第２の荷重が１．６ｋｇの場合、面ファスナーにかかるせん断方向の力は１．１３ｋｇ重（１１．１Ｎ）であり、第２の荷重が１．７ｋｇの場合は１．２０ｋｇ重（１１．８Ｎ）である。フック面ファスナーの有効巾と係合長さの積である係合面積で除すると単位面積あたりの係合強度が計算される。すなわち、本実施例に用いたフック面ファスナーのせん断方向の係合強力は、本発明の測定装置で測定した結果、単位面積あたり０．５４〜０．５７ｋｇ重（５．３〜５．６Ｎ）となり、標準的なＪＩＳ法による係合強力の測定値とほぼ一致することが確認できた。
【図面の簡単な説明】
【００１７】
【図１】本発明の測定装置の構造の一例を示す模式図
【図２】図１のＸ−Ｘ線における断面図
【符号の説明】
【００１８】
１：水平面
２：傾斜面
３：第１の面ファスナー部材
４：固定部材
５：第２の面ファスナー部材
６：第１の荷重
７：ストッパー
８：第２の荷重
【図１】
2006055362.tif 000003
【図２】
2006055362.tif 000004